FR 2738830 A1 19970321 FR 9511002 A 19950914 Emulsion aqueuse de polyorganosiloxane pour l'enduction de matière textile. La présente invention a trait à une émulsion aqueuse de polyorganosiloxane, notamment pour l'enduction de substrats en matière textile ou analogue comme par exemple des supports tissés ou non tissés, destinée à produire un élastomère en couche mince, ainsi qu'à un procédé d'enduction correspondant et aux produits ainsi enduits. Dans de nombreuses applications, on cherche à protéger la matière textile de la chaleur, du feu ou d'autres agressions par une couche d'élastomère silicone et/ou à lui conférer des propriétés spécifiques dans certaines applications (propriétés diélectriques par exemple). Comme applications, on peut citer notamment les sacs gonflables utilisés pour la protection des occupants d'un véhicule, en anglais "air bag", tresses de verre (gaines en tissu de verre de protection thermique et diélectrique pour fil électrique), bandes transporteuses, tissus coupe-feu ou isolants thermiques, compensateurs (manchons flexibles d'étanchéité pour tuyauterie), tentes, vêtements... Notamment en ce qui concerne les sacs gonflables de type "air bag", les propriétés essentielles recherchées sont la résistance au feu et à la température, l'imperméabilité aux gaz, la tenue au vieillissement et la bonne adhérence sur la matière textile. Voir notamment le brevet français FR-A-2 668 106. On effectue donc des revêtements de silicone par enduction du substrat, puis durcissement (réticulation) de la composition pour former l'élastomère. Dans certaines applications, pour des raisons de compétitivité économique, on cherche à appliquer des couches très fines de silicone, ce qui devient difficile avec un élastomère 100 % silicone; par exemple sur un tissu en polyamide 6,6 de 235 ou 470 dtex, la quantité minimale que l'on peut déposer par les techniques classiques de type racle est de l'ordre de 40 g/m2 soit une épaisseur moyenne de l'ordre de 40 microns. Pour obtenir des quantités inférieures, on est obligé de recourir à un élastomère de silicone mis en oeuvre en phase solvant, ce qui n'est pas satisfaisant d'un point de vue industriel notamment pour des problèmes liés à l'environnement. On a aussi proposé pour les applications textiles, des émulsions aqueuses d'huiles silicones non réticulantes et sans charge, ne conférant aucune tenue thermique. Les récents développements des émulsions aqueuses de silicone avec charge ne permettent pas pas non plus d'obtenir des épaisseurs d'enduction très faibles. Ainsi, la demande de brevet européen EP-A-0 535 649 propose une composition pour le revêtement de sacs gonflables "airbag" comprenant un organopolysiloxane (A) en émulsion dans l'eau en présence d'un émulsifiant anionique, un promoteur d'adhérence (B) qui est choisi parmi le produit de réaction entre un silane amino-fonctionnel ou un hydrolysat de celui-ci, avec un anhydride acide, un silane époxy- fonctionnel ou un hydrolysat de celui-ci et/ou un organosilane ayant un radical isocyanate et un radical hydrolysable ou un hydrolysat de celui- ci, une silice colloïdale (C) et un catalyseur (D). L'objectif de cette composition est de permettre des revêtements d'épaisseur allant de 40 à 100 Mm. Des revêtements de 100 Mm environ sont mentionnés. De même, la demande de brevet européen EP-A-0 552 983 décrit une composition du même type, obtenue à partir d'un organopolysiloxane (A) ayant au moins deux groupes alcényle, d'un organohydrogénopolysiloxane (B) ayant au moins trois atomes d'hydrogène et un catalyseur de réticulation (C), par émulsification dans l'eau en présence d'un émulsifiant. Une charge renforçante telle qu'une silice colloïdale peut être ajoutée. L'objectif est là aussi de permettre des revêtements d'épaisseur de 40 à 100 Mm. Un revêtement de 100 Mm environ est mentionné. La présente invention a pour objectif de fournir une nouvelle composition et une nouvelle technique permettant d'obtenir des revêtements dont le poids de dépôt est inférieur a 40 g/m2, c'est-a-dire d'épaisseur inférieure à 40 Mm environ, notamment de poids déposé compris entre 5 et 40 g/m2 (entre 5 et 40 Mm environ d'épaisseur), qui soient exploitables dans le domaine de l'enduction textile, en particulier sacs gonflables "airbag", tresses de verre, bandes transporteuses, tissus coupe-feu ou isolants thermiques, compensateurs, tentes, vêtements. Un autre objectif de l'invention est de pouvoir être appliquée aux compositions élastomères silicones en général, en particulier celles vulcanisables à froid ou éventuellement à température supérieure, qu'elles soient mono ou multi-composants ou encore de polyaddition ou de polycondensation. Un autre objectif de l'invention est de proposer de telles compositions et technique qui soient aisées et peu coûteuses à mettre en oeuvre, et permettant en outre, dans le cas d'un revêtement plus mince qu'à l'ordinaire, un gain de matière non négligeable. Un autre objectif de l'invention est donc de permettre de réduire la quantité de matière silicone pour une application donnée, sans préjudice sur les caractéristiques du produit final. La présente invention a donc pour objet une émulsion aqueuse de polyorganosiloxane, notamment pour l'enduction de matière textile ou analogue, en particulier tissus du type décrit plus haut, comprenant une formule organopolysiloxane précurseur de l'élastomère comprenant un polydiorganosiloxane, une charge minérale, un catalyseur et éventuellement un réticulant, caractérisée en ce que la formule organopolysiloxane est en émulsion dans une solution aqueuse d'hydrocolloïde protecteur et en ce que cette émulsion est obtenue par mise en émulsion directe de la formule organopolysiloxane complète dans la solution aqueuse d'hydrocolloïde protecteur. Par hydrocolloïde protecteur, on entend un polymère possédant à la fois des groupements hydrophiles et des groupements compatibles avec la phase silicone. L'hydrocolloïde protecteur est de préférence un alcool polyvinylique (APV) ou un mélange d'APV et, préférentiellement l'APV en solution aqueuse a une viscosité dynamique type (ndt) comprise entre 5 et 40 mPa.s, de préférence entre 10 et 30 mPa.s, et un indice d'ester supérieur ou égal à 80, de préférence à 100 et notamment compris entre 120 et 200. Les alcools polyvinyliques (APV) sont des composés obtenus indirectement à partir de leur esters, par hydrolyse en milieu aqueux ou par alcoolyse en milieu anhydre. En pratique, les esters utilisés comme matière première sont couramment les acétates de polyvinyles. Généralement, la lyse des esters conduisant aux APV n'est pas complète. Il reste dans la molécule des radicaux acyles dont la proportion influe sur les propriétés de l'APV, notamment sur sa solubilité. Un mode de définition des APV repose donc sur l'indication de l'indice d'ester (I. E) qui est inversement proportionnel au taux d'hydrolyse. La mesure de l'I.E. s'effectue de manière connue en soi, par neutralisation de l'acidité éventuelle de l'alcool polyvinylique, saponification des groupes acyles et titrage de l'excès d'alcalinité. Les alcools polyvinyliques selon l'invention sont également caractérisés par leur degré de condensation que l'on peut évaluer par la détermination de la viscosité dynamique d'une solution type (désignée par ?dt dans le présent exposé), sachant que cette variable est d'autant plus élevée que le degré de condensation est plus grand. La viscosité ndt correspond au coefficient de viscosité dynamique d'une solution aqueuse d'APV à 4% poids, mesuré à une température de 20 * 5'C à l'aide d'un viscosimètre d'Ostwald. Comme autre hydrocolloïde protecteur, on peut également citer des polyesters sulfonés hydrosdispersables, notamment de type polyéthylène téréphtalate sulfoné. Les polyesters sulfonés hydrodispersables sont des produits connus et disponibles dans le commerce. Ils peuvent être préparés par cocondensation d'un diacide organique (tel qu'un diacide aliphatique saturé ou insaturé, un diacide aromatique, un diacide présentant plusieurs noyaux aromatiques, un diacide arylaliphatique), l'un de des diesters ou son anhydride et d'un diacide organique sulfoné ou l'un de ses diesters avec un diol, en présence d'un catalyseur habituel de polyestérification tel que l'orthotitanate de tétraisopropyle. Comme monomères de départ couramment utilisés pour la préparation des polyesters sulfonés, hydrodispersables, on peut citer en tant que: - diacides organiques: les diacides aliphatiques saturés ou insaturés, les diacides aromatiques, tels que les acides succinique, adipique, subérique, sébacique, les acides maléique, fumarique, itaconique, les acides orthophtalique, isophtalique, téréphtalique, les anhydrides de ces acides et leurs diesters comme les diesters méthyliques, éthyliques, propyliques, butyliques. Les composés préférés sont l'acide adipique, les acides orthophtalique, isophtalique, téréphtalique; - diacides organiques sulfonés: les diacides sulfonates de sodium ou leurs diesters tels que les dialcoylisophtalates et dialcoylsulfosuccinates comme le diméthylisophtalate-5 sulfonate de sodium ou le diméthylsulfosuccinate de sodium; - diols: les glycols aliphatiques tels que l'éthylèneglycol, le diéthylèneglycol, le dipropylèneglycol et les homologues supérieurs, le butane-l,4 diol, l'hexane- 1,6 diol, le néopentylglycol et les glycols cyclaniques tels que le cyclohexanediol, le dicyclohexane-diolpropane. Les diols choisis préférentiellement sont l'éthylèneglycol et le diéthylèneglycol. Les polyesters sulfonés hydrodispersables préférés sont ceux qui ont une masse moléculaire moyenne en nombre comprise entre 10.000 et 35.000, un indice d'acide inférieur à 5 mg de KOH/g, un taux de soufre compris entre 0,8 et 2 % poids, de préférence entre 1,2 et 1,8 %. Comme polyesters de ce type, on peut utiliser notamment les produits commercialisés par Rhône Poulenc sous la marque GEROL PS20. De préférence, on choisit un rapport phase silicone/phase hydrocolloïde de façon à avoir un ratio extrait sec compris entre 10 et 60, de préférence entre 40 et 60. La solution aqueuse d'hydrocolloïde protecteur peut en outre comprendre au moins une tensioactif qui peut être anionique, cationique ou non ionique, en particulier un alcool gras polyéthoxylé. Il est entendu que dans le cas de l'emploi d'un polyester, l'homme du métier excluera les tensioactifs cationiques. De préférence, les tensioactifs seront non ioniques. Le ratio tensioactif/hydrocolloïde est notamment compris en 0 et 10 %. Le rôle du tensioactif sera notamment d'affiner la granulométrie de l'émulsion et éventuellement d'améliorer sa stabilité. L'invention permet de préparer une émulsion aqueuse en présence d'une charge minérale et très avantageusement en l'absence de surfactant, ce qui permet d'obtenir une préparation apte à être appliquée en couche très mince, notamment d'épaisseur inférieure à 40 Mm, par exemple entre 5 et 40 Mm, tout en assurant à l'élastomère formé de bonnes propriétés compatibles notamment avec les utilisations précitées. La macromolécule (hydrocolloïde) a en outre pour avantage d'accroître la fixation de l'élastomère sur le tissu, à la façon d'une colle et de conférer un pouvoir imperméabilisant au gaz supplémentaire, particulièrement intéressant dans les applications "air bag". La formule de polyorganosiloxanes selon l'invention comprend le ou les polyorganosiloxanes qui vont générer l'élastomère. Il s'agit de préférence d'une formule durcissable à température ambiante (23'C) et dont on pourra accélérer la réticulation par une température supérieure. Il s'agit donc de préférence d'élastomères dit vulcanisables à froid, de polyaddition ou de polycondensation. Les élastomères vulcanisables à chaud entrent aussi dans le cadre de l'invention. Comme on le sait, les élastomères de silicone peuvent être préparés à partir d'un système précurseur bi- composant, formé de deux parties distinctes destinées à être mélangées. Une fois en présence, les composés réactifs des deux parties peuvent réagir et la réticulation survenir. Pour de tels systèmes, l'émulsion selon la présente invention provient de la réunion de deux émulsions distinctes, chacune préparée par mise en émulsion directe de la partie de formule correspondante. La présente invention a donc aussi pour objet un kit comprenant les deux émulsions correspondant chacune à une partie de la formule de polyorganosiloxane, ces deux émulsions étant préparées par mise en émulsion directe de la partie de formule dans sa part de solution aqueuse d'hydrocolloïde protecteur. Toutefois, des compositions mono-composant entrent aussi dans le cadre de l'invention et notamment des compositions de polyaddition ou de polycondensation conçues pour ne réticuler que sous l'effet d'une action extérieure comme cela est connu en soi. Par exemple, ces compositions mono-composant peuvent comprendre un inhibiteur de réticulation classique ou des catalyseurs encapsulés de manière connue en soi. Donc, dans tous les cas o il est possible de réunir tous les composants au sein d'une formule unique, une émulsion unique sera utilisée. Les compositions organopolysiloxanes durcissables utilisables dans le cadre du procédé selon la présente invention renferment un constituant principal formé de préférence d'un ou plusieurs polydiorganosiloxanes, de préférence polydiméthylsiloxane (PDMS) d'un catalyseur approprié, d'au moins une charge, d'un réticulant selon les cas et éventuellement d'un promoteur d'adhérence. Les organopolysiloxanes, constituants principaux des compositions selon l'invention, peuvent être linéaires, ramifiés ou réticulés, et comporter des radicaux hydrocarbonés et/ou des groupements réactifs comme par exemple des groupes hydroxyles, des groupements hydrolysables, des groupements alkényles, des atomes d'hydrogène, etc. A noter que les compositions organopolysiloxanes sont amplement décrites dans la littérature et notamment dans l'ouvrage de Walter NOLL: "'Chemistry and Technology of Silicones", Academic Press, 1968, 2ème édition, pages 386 à 409. Plus précisément les organopolysiloxanes, constituants principaux des compositions selon l'invention, sont consitués de motifs siloxyles de formule générale: RnSiO4-n 2 (II) et/ou de motifs siloxyles de formule: ZxRySiO4_xy (III) Dans les formules les divers symboles ont la signification suivante: - les symboles R, identiques ou différents, représentent chacun un groupement de nature hydrocarbonée non hydrolysable, ce radical pouvant être: * un radical alkyle, halogènoalkyle ayant de 1 à atomes de carbone et comportant de 1 à 6 atomes de chlore et/ou de fluor, * des radicaux cycloalkyles et halogènocycloalkyles ayant e 3 à 8 atomes de carbone et contenant de 1 à 4 atomes de chlore et/ou de fluor, * des radicaux aryles, alkylaryles et halogènoaryles ayant de 6 à 8 atomes de carbone et contenant de 1 à 4 atomes de chlore et/ou de fluor, * des radicaux cyanoalkyles ayant de 3 à 4 atomes de carbone; - les symboles Z, identiques ou différents, représentent chacun un atome d'hydrogène, un groupement alcényle, un groupement hydroxyle, un atome hydrolysable, un groupement hydrolysable; n = un nombre entier égal à 0, 1, 2 ou 3; - x = un nombre entier égal à 0, 1, 2 ou 3; - y = un nombre entier égal à 0, 1 ou 2; - la somme x + y est comprise entre 1 et 3. A titre illustratif, on peut citer les radicaux organiques R, directement liés aux atomes de silicium: les groupes méthyle; éthyle; propyle; isopropyle; butyle; isobutyle; n-pentyle; t-butyle; chlorométhyle; dichlorométhyle: a-chloroéthyle; a,a-dichloroéthyle; fluorométhyle; difluorométhyle; a,p-difluoroéthyle; trifluoro-3,3,3 propyle; trifluoro cyclopropyle; trifluoro-4,4,4 butyle; hexafluoro- 3,3,4,4,5,5 pentyle; p-cyanoéthyle; 7-cyanopropyle; phényle; p- chlorophényle m-chlorophényle; dichloro-3,5 phényle; trichlorophényle tétrachlorophényle; o-, p-, ou m-tolyle; a,a,a-trifluorotolyle; xylyles comme diméthyl-2,3 phényle, diméthyl-3,4 phényle. Préférentiellement, les radicaux organiques R liés aux atomes de silicium sont des radicaux méthyle, phényle, ces radicaux pouvant être éventuellement halogénés ou bien encore des radicaux cyanoalkyle. Les symboles Z peuvent être des atomes d'hydrogène, des atomes hydrolysables tels que des atomes d'halogène, en particulier des atomes de chlore, des groupements vinyles, hydroxyles ou des groupements hydrolysables tels que: amino, amido, aminoxy, oxime, alcoxy, alkényloxy, acyloxy, etc. La nature de l'organopolysiloxane et donc les rapports entre les motifs siloxyles (II) et (III) et la répartition de ceux-ci est comme on le sait choisie en fonction du traitement de réticulation qui sera effectué sur la composition durcissable (ou vulcanisable) en vue de sa transformation en élastomère. Il est possible d'utiliser une grande variété de compositions monocomposantes ou bicomposantes réticulant par des réactions de polyaddition ou de polycondensation en présence d'un catalyseur métallique et éventuellement d'un réticulant et/ou d'une amine. Les compositions organopolysiloxanes bicomposantes ou monocomposantes réticulant à température ambiante ou à la chaleur par des réactions de polyaddition, essentiellement par réaction de groupements hydrogéno- silylés sur des groupements alkényl-silylés, en présence généralement d'un catalyseur métallique, de préférence au platine, sont décrites par exemple dans les brevets US-A-3 220 972, 3 284 406, 3 436 366, 3 697 473 et 4 340 709. Les organopolysiloxanes entrant dans ces compositions sont en général constitués par des couples à base d'une part d'au moins un polysiloxane linéaire, ramifié ou réticulé constitué de motifs (III) dans lesquels le reste Z30 représente un groupement alkényle et o x est moins égal à 1, éventuellement associés à des motifs (II), et d'autre part d'au moins un hydrogéno- polysiloxane linéaire, ramifié ou réticulé constitué de motifs (III) dans lesquels le reste Z représente alors un atome d'hydrogène et o x est au moins égal à 1, éventuellement associés à des motifs (II). En ce qui concerne le constituant polysiloxane insaturé à motifs (III), il peut s'agir d'une huile de viscosité dynamique à 25'C comprise entre 200 et 500 000 5 mPa.s. On peut utiliser au besoin à titre de ce constituant un mélange à base de l'huile précitée avec une gomme insaturée de viscosité supérieure à 500 000, pouvant aller jusqu'à 106 mPa.s. Les compositions organopolysiloxanes bicomposantes ou monocomposantes réticulant à température ambiante par des réactions de polycondensation sous l'action de l'humidité, en présence généralement d'un catalyseur métallique, par exemple un composé de l'étain, sont décrites par exemple pour les compositions15 monocomposantes dans les brevets US-A-3 065 194, 3 542 901, 3 779 986, 4 417 042, et dans le brevet FR-A-2 638 752, et pour les compositions bicomposantes dans les brevets US-A- 3 678 002, 3 888 815, 3 933 729 et 4 064 096. Les organopolysiloxanes entrant dans ces compositions sont en général des polysiloxanes linéaires, ramifiés ou réticulés constitués de motifs (III) dans lesquels le reste Z est un groupement hydroxyle ou un atome ou groupement hydrolysable et o x est au moins égal à 1, avec la possibilité d'avoir au moins un reste Z qui est égal à un groupement hydroxyle25 ou à un atome ou à un groupement hydrolysable, lesdits motifs (III) étant éventuellement associés à des motifs (II). En ce qui concerne le constituant polysiloxane insaturé à motifs (III), il peut s'agir d'une huile de viscosité dynamique à 25C comprise entre 200 et 500 00030 mPa.s. De pareilles compositions peuvent contenir en outre un agent de réticulation qui est notamment un silane portant au moins trois groupements hydrolysables comme par exemple un silicate, un alkytrialkoxysilane ou un aminoalkyltrialkoxysilane. De manière tout à fait préférée, les compositions de polycondensation comportent en outre au moins une résine silicone. Ces résines silicones sont des polymères organopolysiloxanes ramifiés bien connus et disponibles 5 dans le commerce. Elles présentent, par molécule, au moins deux motifs différents choisis parmi ceux de formule R3SiO0,5 (motif M), R2SiO (motif D), RSiO1,5 (motif T) et SiO2 (motif Q). Les radicaux R sont identiques ou différents et sont choisis parmi les radicaux alkyles linéaires ou ramifiés, les radicaux vinyle, phényle, trifluoro-3,3,3 propyle. De préférence les radicaux alkyles présentent de 1 à 6 atomes de carbone inclus. Plus particulièrement, on peut citer comme radicaux R alkyle, les radicaux méthyle, éthyle, isopropyle, tertiobutyle et n-hexyle. Ces résines sont de préférence hydroxylées et ont dans ce cas une teneur pondérale en groupe hydroxyle comprise entre 5 et 500 meq/10Og. Comme exemple de résines, on peut citer les résines MQ, les résines MDQ, les résines TD et les résines MDT. De même, les compositions de polyaddition peuvent aussi comporter des résines du type précité, non hydroxylées, dans lesquelles une partie des radicaux R sont25 des restes vinyles (teneur pondérale en Vi notamment comprise entre 10 et 40 meqVi/10Og). Ces fonctions vinylées sont portées par les motifs M, D ou T. Comme exemple on peut citer les résines MDQ vinylées. Les charges minérales sont choisies de préférence parmi les silices de combustion et les silices de précipitation. Elles ont une surface spécifique, mesurée selon les méthodes- BET, d'au moins 50 m2/g, notamment comprise entre 50 et 400 m2/g, de préférence supérieure à 70 m2/g, une dimension moyenne des particules primaires inférieure à 0,1 micromètre ( quartz broyé, argiles calcinées et terres de diatomées. En ce qui concerne les matières minérales non siliceuses, elles peuvent intervenir comme charge minérale semi-renforçante, de bourrage ou à propriétés spécifiques. Des exemples de ces charges non siliceuses utilisables25 seules ou en mélange sont le noir de carbone, le dioxyde de titane, l'oxyde d'aluminium, l'alumine hydratée, la vermiculite expansée, la vermiculite non expansée, le carbonate de calcium, l'oxyde de zinc, le mica, le talc, l'oxyde de fer, le sulfate de baryum et la chaux éteinte.30 Ces charges ont une granulométrie généralement comprise entre 0,001 et 300 Mm et une surface BET inférieure à 100 m2/g. On peut généralement utiliser de 0, 5 à 50 % en poids, de préférence de 10 à 25 % en poids de charge, par rapport au poids de la phase silicone de la formule. Préférentiellement, la formule d'organopolysiloxane comprend en outre un ou plusieurs promoteurs d'ahérence. Il peut s'agir des promoteurs5 classiquement utilisés. Toutefois, dans le cas des formules de polyaddition, les promoteurs d'adhérence sont notamment choisis dans le groupe formé par: - les organosilanes alcoxylés contenant, par molécule, au moins un groupe alcényle en C2-C6, - les composés organosiliciés comprenant au moins un radical époxy, et - les chélates de métaux M et/ou les alcoxydes métalliques de formule générale: M(OJ)n, avec n= valence de M et J = alkyle linéaire ou ramifié en C1-C8, M étant choisi dans le groupe formé de: Ti, Zr, Ge, Li, Mn, Fe, A1, Mg. Il peut notamment s'agir d'un mélange promoteur d'adhérence comprenant au moins un composé choisi parmi les trois groupes définis ci-dessus. Conformément à une disposition préférée de l'invention, l'organosilane alcoxylé est plus particulièrement sélectionné parmi les produits de formule générale suivante: Ri RlR2C (A)xf l C \ Si IV |1 G (OR5)3-x R3 dans laquelle: - R1, R2, R3 sont des radicaux hydrogénés ou hydrocarbonés identiques ou différents et représentent, de préférence, l'hydrogène, un alkyle linéaire ou ramifié en C1-C4, ou un phényle éventuellement substitué par au moins un alkyle en Cl-C3, - A est un alkylène linéaire ou ramifié en C1-C4, - G est un lien valenciel ou l'oxygène, - R4 et R5 sont des radicaux identiques ou différents et représentent un alkyle en C1-C4 linéaire ou ramifié, - x = 0 ou 1, - x = 0 à 4, de préférence 0 ou 1 et plus préférentiellement encore 0. Sans que cela soit limitatif, il peut être considéré que le vinyltriméthoxysilane est un composé (IV) particulièrement approprié. S'agissant du composé organosilicié, il est prévu conformément à l'invention de le choisir préférentiellement: - soit parmi les produits répondant à la formule générale suivante: (R60)3_y X \ / Si V dans laquelle: a. R6 est un radical alkyle linéaire ou ramifié en Cl-C4, b. R7 est un radical alkyle linéaire ou ramifié c. y est égal à 0, 1, 2 ou 3, de préférence à 0 ou 1 et, plus préférentiellement encore, à 0, d. X=-E" CR8 C R9R10 (O-D) z avec * E et D qui sont des radicaux identiques ou différents choisis parmi les alkyles en Cl-C4 linéaires ou ramifiés, * z qui est égal à 0 ou 1, * R8, R9, R10 qui sont des radicaux identiques ou différents représentant l'hydrogène ou un alkyle linéaire ou ramifié en Cl-C4, l'hydrogène étant plus particulièrement préféré, R8 et R9 ou R10 pouvant alternativement constituer ensemble avec les deux carbones porteurs de l'époxy, un cycle alkyle ayant de 5 à 7 chainons, soit parmi les produits constitués par des polyorganosiloxanes époxyfonctionnels comportant au moins un motif de formule: XpGqSiO4-(p+q) VI dans laquelle: X est le radical tel que défini ci-dessus pour la formule V. 25. G est un groupe hydrocarboné monovalent, exempt d'action défavorable sur l'activité du catalyseur et choisi, de préférence, parmi les groupes alkyles ayant de 1 à 8 atomes de carbone inclus, éventuellement substitué par au moins un atome d'halogène, avantageusement parmi les groupes méthyle, éthyle propyle et 3,3,3,-trifluoropropyle et ainsi que parmi les groupes aryles et, avantageusement, parmi les radicaux xylyle, totyle et phényle, p = 1 ou 2, q = 0, 1 ou 2 p + q = 1, 2 ou 3 éventuellement au moins une partie des autres motifs de ces polydiorganosiloxanes sont des motifs de formule moyenne: GrSiO4-r VII dans laquelle G a la même signification que ci- dessus et r a une valeur comprise entre 0 et 3, par exemple entre 1 et 3. Les composés organosiliciés sont donc préférentiellement des époxyalcoxysiliciés et plus préférentiellement encore des époxyalcoxymonosilanes. A titre d'exemple de tels composés, on peut citer:le 3-glycidoxypropyltriméthoxysilane (GLYMO) ou le 3,4-époxycyclohexyléthyltriméthoxysilane. En ce qui concerne le dernier groupe, les produits préférés sont ceux dans lesquels le métal M est choisi dans la liste suivante: Ti, Zr, Ge, Li, Mn. Il est20 à souligner que le titane est plus particulièrement préféré. On peut lui associer, par exemple, un radical alkyle de type butyle. En ce qui concerne les compositions de polycondensation, on utilisera avantageusement comme promoteurs d'adhérence des composés appartenant à la famille des silanes aminés, tels que aminoorganosilanes, aminoorganopolysiloxanes et guanidinoorganosilanes portant par molécule à la fois: (i) au moins un groupe organique en C3-C15 lié par une liaison SiC à l'atome de silicium et30 substitué par au moins un radical amino ou un radical guanidino et (2i) au moins un radical alkoxy en C1-C6 ou un radical alkoxyalkylène-oxy en C3-C6. On peut en particulier citer les silanes de formule: H2N(CH2)3Si(OCH3)3 H2N(CH2)3Si(OC2H5)3 H2N(CH2)2NH(CH2)3Si(OCH3)3 Il peut aussi s'agir de silanes époxydés (composés organosiliciés ayant au moins un radical époxy) tels que décrits ci-dessus pour les compositions de polyaddition. Pour avoir plus de détails sur la synthèse des organosiloxanes (a') et sur leur utilisation pour préparer des compositions organopolysiloxanes monocomposantes réticulant à température ambiante par des réactions de polycondensation sous l'action de l'humidité, on pourra se reporter tout particulièrement au brevet FR-A-2 638 752 dont le contenu est incorporé ici par référence. Les formules préférées pour polyaddition sont d'une façon générale une association: de O à 80 % d'une dispersion de silice colloïdale dans une huile silicone divinylée. La silice est une charge renforçante de surface spécifique comprise entre 50 et 400 m2/g; il y en a entre 10 et 60% dans la dispersion. de 10 à 90 % d'une huile a-w divinylée dont la teneur en groupements vinyles est comprise entre 2 et 100 meq/10Og. de O à 10 % d'une huile "-w dihydrogéno dont la teneur en groupements hydrogéno est comprise entre 30 et 300 meq/10Og. 25. de 1 à 10 % d'une huile polyhydrogéno dont la teneur en groupements hydrogéno est comprise entre 100 et 1600 meq/10Og.. de préférence un promoteur d'adhérence: de O à 5 % d'un mélange de silanes choisis dans la gamme des insaturés et des époxydiques; de O à 3 % d'un chélate et/ou d'un alcoxyde métalliques; d'un catalyseur de polyaddition à raison de 2 à 50 ppm de platine; éventuellement une résine polyorganosiloxane ayant des restes vinyles, en particulier résine de structure MDQ. Les formules préférées pour polycondensation sont d'une façon générale une association: de O à 80 % d'une dispersion de silice colloïdale dans une huile silicone hydroxylée. La silice est une charge renforçante de surface spécifique comprise entre 50 et 400 m2/g; il y en a entre 10 et 50 % dans la dispersion. de 10 à 90 % d'une huile "-à dihydroxylée dont la teneur en groupements hydroxyles est comprise entre 1 et 20 meq/10Og. de 10 à 40 % une résine MQ dont la teneur en groupements hydroxyles est comprise entre 30 et 200 meq/10Og. de préférence un promoteur d'adhérence: de O à 5 % d'un silane choisi dans la gamme des aminés et des époxydiques; À de 1 à 10 % d'un catalyseur de polycondensation. La présente invention a aussi pour objet une méthode de préparation d'une émulsion aqueuse de polyorganosiloxane du type décrit plus haut, dans laquelle la formule de polyorganosiloxane précurseur de l'élastomère, comprenant un polydiorganosiloxane, une charge minérale, un catalyseur et éventuellement un réticulant, est préparée, puis mise en émulsion dans une solution aqueuse d'hydrocolloïde protecteur. En cas de formule précurseur bi-composant, chaque partie de formule préalablement préparée est mise en émulsion dans sa part de solution aqueuse d'hydrocolloïde protecteur, puis les émulsions obtenues sont conservées séparément. Si besoin est, on peut effectuer un affinage de l'émulsion par un moyen connu en soi, tel qu'un broyeur. La présente invention a également pour objet un procédé d'enduction d'une matière textile ou analogue, à l'aide d'une émulsion aqueuse polyorganosiloxane telle que définie ci-dessus, de manière générale par mise en émulsion d'une formule de polyorganosiloxane telle que défini ci- dessus ou telle qu'obtenue par la méthode ci-dessus, procédé dans lequel on applique une couche de l'émulsion sur l'une ou les deux faces de la matière textile, puis l'on réticule, de manière à obtenir une matière textile revêtue, sur l'une au moins de ses faces, d'une couche d'élastomère, de préférence inférieure à 40 g/m2, notamment comprise entre 5 et 40 g/m2. En cas d'émulsion à deux composants, le procédé comprend une étape préalable consistant dans le mélange des deux composants. L'étape d'enduction peut notamment être réalisée par racle, en particulier par racle sur cylindre, racle en l'air et racle sur tapis, ou par foulardage, c'est-à-dire par exprimage entre deux rouleaux, ou encore par rouleau lécheur, cadre rotatif, rouleau inverse "reverse roll", transfert, pulvérisation. On peut enduire l'une ou les deux faces de la matière textile, l'enduction des deux faces étant alors avantageusement réalisée par foulardage après imprégnation 20 du tissu avec l'émulsion. Pour une enduction sur deux faces, par foulardage, on présente de préférence le tissu verticalement entre les deux rouleaux o l'émulsion est déposée en continu. Pour une enduction sur une seule face par foulardage, on présente plutôt le tissu horizontalement entre les rouleaux. Après passage entre les rouleaux, le tissu est enduit uniformément d'une couche fine d'émulsion. On procède ensuite au séchage et à la réticulation, de préférence par air chaud ou infra-rouges, notamment de 30 s à 5 min, à une température de réticulation sans dépasser la température de dégradation du substrat. La racle est destinée à l'enduction sur une seule face. L'émulsion est déposée en continu sur la face supérieure du tissu, puis passe sous la racle, avant séchage et réticulation comme ci-dessus. La présente invention a également pour objet des matières textiles ou analogues enduites conformément à la présente invention. Elle a en particulier pour objet les sacs gonflables de type "air bag", les tresses de verre, bandes transporteuses, tissus coupe-feu ou isolants thermiques, compensateurs, tentes et vêtements, enduits conformément à l'invention. L'invention va être maintenant décrite plus en détail à l'aide d'exemples de réalisation non limitatifs. Procédé d'enduction a) Par racle sur cylindre. La racle est réglée à l'épaisseur minimale (entre 0 et 5 Hm) au-dessus du tissu pour que celui-ci puisse juste passer entre la racle et le cylindre. L'émulsion est déposée en continu sur la face supérieure du tissu avant passage sous la racle. Ensuite le tissu passe dans un four 1 minute à 150'C. b) Par foulardage (exprimage entre deux rouleaux) La pression des rouleaux est réglée à 2 bars. Soit le tissu arrive verticalement entre les rouleaux o l'émulsion est déposée en continu, le tissu se trouvant imprégné sur ses deux faces en sortie des rouleaux, soit le tissu arrive horizontalement entre les rouleaux et l'émulsion est déposée en continu sur la face supérieure du tissu qui se retrouve enduit sur une seule face après passage entre ces rouleaux. Ensuite le tissu passe dans un four 1 minute à 150'C. Les tissus sont pesés avant et après enduction pour mesurer le poids déposé. Validation de la bonne réticulation et de l'adhérence sur tissu après enduction. En première approximation, on vérifie si le tissu enduit a un toucher sec après séchage en sortie de four. Ensuite, on évalue & la fois le niveau de réticulation et d'adhérence du revêtement élastomérique par un test de froissement selon la norme NF G 37 110 (comportement au froissement ou "scrub test"). La réticulation et l'adhérence sont correctes si on atteint 200 froissements. Exemple polyaddition Préparation des parties A et B de l'élastomère. Cette opération est réalisée dans un mélangeur à bras de laboratoire. On mélange: * partie A 505 g dispersion à 30% en poids de silice colloïdale hydrophobée dans de l'huile silicone; la silice développe 300 m2/g; l'huile a-s divinylée titre 15 meq Vi/100lg 417,6 g d'huile a-s divinylée qui titre 7 meq Vi/100 g 25,2 g d'huile a-w dihydrogéno qui titre 190 meq H/100lg ,5 g d'huile polyhydrogéno qui titre 160 meq H/100 g 11,1 g de vinyl triméthoxysilane 0,6 g d'éthynylcyclohexanol * partie B 521,7 g dispersion à 30 % en poids de silice colloïdale hydrophobée dans de l'huile silicone; la silice développe 300 m2/g et l'huile "-w divinylée titre 15 meq Vi/100 g 431 g d'huile "-a divinylée qui titre 7 meq Vi/100 g 45 g de titanate de butyle 2,3 g de catalyseur au platine qui titre 12 % en poids de platine Mise en émulsion des parties A et B de l'élastomère. L'émulsification se fait en réacteur de laboratoire en coulant la phase de silicone dans la moitié de son poids de solution d'alcool polyvinylique. Après mélange la formule est complétée avec le reste de l'eau. L'agitation est pourvuivie pour affiner l'émulsion. émulsion A 500 g de partie A 475 g d'eau g d'APV 25/140, c'est-à-dire de viscosité 25 et d'indice d'ester 140, commercialisé par Rhône Poulenc sous la marque Rhodoviol. émulsion B 500 g de partie B 475 g d'eau 25 g d'APV 25/140 Mise en oeuvre Les émulsions A et B sont associées au moment de leur utilisation à raison de: g émulsion A 10 g émulsion B Exemple polycondensation Préparation des parties A et B de l'élastomère Cette opération est réalisée dans un mélangeur à bras de laboratoire. On mélange: partie A 500 g dispersion à 35% en poids de silice colloïdale hydrophobée dans de l'huile silicone; la silice développe 300 m2/g; l'huile hydroxylée titre 2 meq OH/100 g 375 g d'huile "-a dihydroxy qui titre 5 meq OH/100 g g d'une résine silicone MQ qui titre 55 meq OH/100 g partie B 1000 g de dilaurate de dioctyl étain Mise en émulsion des parties A et B de l'élastomère. L'émulsification se fait en réacteur de laboratoire en coulant la phase silicone dans la moitié de son poids de solution d'alcool polyvinylique. Après mélange la formule est complétée avec le reste de l'eau. L'agitation est poursuivie pour affiner l'émulsion. À émulsion A 500 g de partie A 475 d'eau 25 g d'APV 25/140 émulsion B 500 g de partie B 480 g d'eau g d'APV 25/140 Mise en oeuvre Les émulsions A et B sont associées au moment de leur utilisation à raison de: g émulsion A g émulsion B Résultats Trois procédés d'enduction ont été utilisés: - RC: racle sur cylindre - IF: imprégnation par foulardage - BC: enduction une face par cylindre (variante de foulardage). 1) Sur tissu polyamide 6,6 470 dtex 21x21 fils/cm désencollé avec: PA = formule de polyaddition de l'exemple ci-dessus PC = formule de polycondensation de l'exemple ci-dessus Réticulation: 1 min à 150- C. Procédé RC IF BC RC RC Emulsion PA PA PA PC PA Toucher sec sec sec sec sec Poids déposé (g/m2) 25 20 20 20 40 Nb froissements 500 200 200 200 600 Le tissu polyamide est adapté à la fabrication des sacs gonflables de type "airbag". Les résultats avec les émulsions chargées selon l'invention montrent que l'on obtient un produit à fine couche d'enduction et ayant des propriétés compatibles avec l'usage sac gonflable. 2) Sur tissu de verre 230 g/m2. Procédé RC Emulsion PA Réticulation 1 min à 150' C Toucher sec Poids déposé 20 g/m2 Adhérence Bonne Le test scrub n'étant pas adapté sur tissu de verre, l'adhérence est bonne lorsque le revêtement résiste à l'action d'un grattage prolongé à l'aide d'une spatule métallique. En outre, la découpe du tissu de verre est possible sans détramage de ce tissu. REVENDICATIONS 1. Emulsion aqueuse de polyorganosiloxane, notamment pour l'enduction de matières textiles ou analogues, comprenant une formule organopolysiloxane précurseur de l'élastomère comprenant un polydiorganosiloxane, une charge minérale, un catalyseur et éventuellement un réticulant, cette formule formant la phase silicone, caractérisée en ce que la formule organopolysiloxane est en émulsion dans une solution aqueuse d'hydrocolloïde protecteur et en ce que cette émulsion est obtenue par mise en émulsion directe de la formule organopolysiloxane complète dans la solution aqueuse d'hydrocolloïde protecteur. 2. Emulsion selon la revendication 1, caractérisée en ce que l'hydrocolloïde protecteur est un alcool polyvinylique (APV) ou un mélange d'APV. 3. Emulsion selon la revendication 2, caractérisée en ce que la solution aqueuse d'APV a une viscosité dynamique type (odt) comprise entre 5 et 40 mPa.s, de préférence entre 10 et 30 mPa.s, et un indice d'ester supérieur ou égal à 80, de préférence à 100 et notamment compris entre 120 et 200. 4. Emulsion selon la revendication 1, caractérisée en ce que l'hydrocolloïde protecteur est un polyester sulfoné hydrodispersable. 5. Emulsion selon la revendication 4, caractérisée en ce que le polyester sulfoné hydrodispersable a une masse moléculaire moyenne en nombre comprise entre 10 000 et 35 000, un indice d'acide inférieur à 5 mg de KOH/g, un taux de soufre compris entre 0,8 et 2 % poids, de préférence entre 1,2 et 1,8 %. 6. Emulsion selon la revendication 4 ou 5, caractérisée en ce que le polyester sulfoné hydrosoluble est un polyéthylène téréphtalate sulfoné. 7. Emulsion selon l'une quelconque des revendications 1 à 6, caractérisée en ce que le rapport phase silicone/phase hydrocolloïde protecteur est choisi de façon à avoir un ratio extrait sec compris entre 10 et 60, de préférence entre 40 et 60. 8. Emulsion selon l'une quelconque des revendications 1 à 7, caractérisée en ce que la solution auqeuse d'hydrocolloïde protecteur comprend en outre un tensio-actif, de préférence un tensio-actif non ionique. crcrieen 9. Emulsion selon la revendication 8, caractérisée en ce que la tensio-actif est un alcool gras polyéthoxylé. 10. Emulsion selon la revendication 8 ou 9, caractérisée en ce que le ratio tensio-actif/hydrocolloïde protecteur est compris entre 0 et 10 %. 11. Emulsion selon l'une quelconque des revendications 1 à 10, caractérisée en ce que la formule organopolysiloxane est choisie parmi le groupe formé des formules pour élastomère vulcanisable à froid, de polyaddition ou de polycondensation. 12. Emulsion selon la revendication 11, caractérisée en ce que la formule de polyorganosiloxane est une formule de polyaddition ou de polycondensation et comprend en outre au moins une résine polyorganosiloxane. 13. Emulsion selon la revendication 12, caractérisée en ce la formule de polyorganosiloxane est une formule de polycondensation et comprend en outre une résine hydroxylée. 14. Emulsion selon l'une quelconque des revendications 1 à 13, caractérisée en ce que la charge est choisie parmi les silices de combustion et les silices de précipitation. 15. Emulsion selon la revendication 14, caractérisée en ce que les silices ont une surface spécifique BET d'au moins 50 m2/g, notamment comprise entre et 400 m2/g, et une dimension moyenne des particules primaires inférieures à 0,1 micromètre et une densité apparente inférieure à 200 g/l. 16. Emulsion selon la revendication 15, caractérisée en ce que les silices sont traitées par un ou des composés organosiliciques. 17. Emulsion selon la revendication 16, caractérisée en ce que les silices sont traitées par un ou composés organosiliciques choisis parmi le groupe formé des méthylpolysiloxanes tels que l'hexaméthyldisiloxane, l'octaméthylcyclotétrasiloxane, les méthylpolysilazanes tels que l'hexaméthyldisilazane, l'hexaméthylcyclotrisilazane, les chlorosilanes tels que le diméthyldichlorosilane, le triméthylchlorosilane, le méthylvinyldichlorosilane, le diméthylvinylchlorosilane, les alcoxysilanes tels que le diméthyldiméthoxysilane, le diméthylvinyléthoxysilane, le triméthylméthoxysilane. 18. Emulsion selon l'une des revendications 14 à 17, caractérisée en ce que la charge comprend en outre une ou plusieurs charges minérales telles que quartz broyé, argiles calcinées et terres de diatomées. 19. Emulsion selon l'une des revendications 14 à 18, caractérisée en ce que la formule comprend de 0,5 à 50 % en poids, de préférence de 10 à 25 % en poids de charge, par rapport au poids du constituant organopolysiloxane. 20. Emulsion selon l'une quelconque des revendications 1 à 19, caractérisée en ce que la formule d'organopolysiloxane comprend en outre un ou plusieurs promoteurs d'adhérence. 21. Emulsion selon la revendication 20, caractérisée en ce que la formule d'oganopolysiloxane est une formule de polyaddition et en ce que le ou les promoteurs d'adhérence sont choisis parmi le groupe formé par: - les organosilanes alcoxylés contenant, par molécule, au moins un groupe alcényle en C2-C6, - les composés organosiliciés comprenant au moins un radical époxy et, - les chélates de métaux M et/ou les alcoxydes métalliques de formule générale: M(OJ)n, avec n= valence de M et J = alkyle linéaire ou ramifié en C1-C8, M étant choisi dans le groupe formé de: Ti, Zr, Ge, Li, Mn, Fe, Al, Mg. 22. Emulsion selon la revendication 20, caractérisée en ce que la formule d'organopolysiloxane est une formule de polycondensation et en ce que le ou les promoteurs d'adhérence sont choisis parmi le groupe comportant les silanes aminés, tels que aminoorganosilanes, aminoorganopolysiloxanes, guanidinoorganosilanes, et les silanes époxydés. 23. Emulsion selon l'une des revendications 1 à 12 et 14 à 21, caractérisée en ce qu'elle comprend, comme formule de polyaddition: de O à 80 % d'une dispersion de silice colloïdale dans une huile silicone divinylée, à raison de 10 à 60% de silice dans la dispersion. de 10 à 90 % d'une huile a-w divinylée dont la teneur en groupements vinyles est comprise entre 2 et 100 meq/10Og. de O à 10 % d'une huile a-s dihydrogéno dont la teneur en groupements hydrogéno est comprise entre 30 et 300 meq/lOOg. de 1 à 10 % d'une huile polyhydrogéno dont la teneur en groupements hydrogéno est comprise entre 100 et 1600 meq/10Og. de préférence un promoteur d'adhérence: de O à 5 % d'un mélange de silanes choisis dans la gamme des insaturés et des époxydiques; de 0 à 3 % d'un chélate et/ou d'un alcoxyde métalliques. d'un catalyseur de polyaddition à raison de 2 à 50 ppm de platine. éventuellement une résine polyorganosiloxane ayant des restes vinyles, en particulier résine de structure MDQ. 24. Emulsion selon l'une des revendications 1 à et 22, caractérisée en ce qu'elle comprend, comme formule de polycondensation: de 0 à 80 % d'une dispersion de silice colloïdale dans une huile silicone hydroxylée, à raison de 10 à 50 % de silice dans la dispersion. de 10 à 90 % d'une huile "-w dihydroxylée dont la teneur en groupements hydroxyles est comprise entre 0,1 et 20 meq/lOOg. de 10 à 40 % une résine MQ dont la teneur en groupements hydroxyles est comprise entre 30 et 200 meq/lOOg. de préférence un promoteur d'adhérence: de O à 5 % d'un silane choisi dans la gamme des aminés et des époxydiques; de 1 à 10 % d'un catalyseur de polycondensation. 25. Kit, destiné à la réalisation d'une émulsion aqueuse de polyorganosiloxane selon l'une des revendications 1 à 24, comprenant deux parties de la formule de polyorganosiloxane dont la réunion forme la formule organopolysiloxane précurseur de l'élastomère, chaque partie de formule étant en émulsion dans une solution aqueuse d'hydrocolloïde protecteur, chaque émulsion étant obtenue par mise en émulsion directe de la partie de formule dans une solution aqueuse d'hydrocolloïde protecteur. 26. Méthode de préparation d'une émulsion aqueuse de polyorganosiloxane selon l'une quelconque des revendications 1 à 24, caractérisée en ce que la formule de polyorganosiloxane précurseur de l'élastomère est préparée, puis mise en émulsion dans une solution aqueuse d'hydrocolloïde protecteur. 27. Méthode selon la revendication 26, caractérisée en ce que dans le cas d'une formule précurseur bi-composant, chaque partie de formule préalablement préparée et mise en émulsion dans sa part de solution aqueuse d'hydrocolloïde protecteur et les émulsions obtenues sont conservées séparément. 28. Procédé d'enduction d'une matière textile ou analogue à l'aide d'une émulsion aqueuse de polyorganosiloxane selon l'une quelconque des revendications 1 à 24 ou d'un kit selon la revendication , caractérisé en ce que l'on applique une couche de l'émulsion sur l'une ou les deux faces de la matière textile, puis on réticule de manière à obtenir une matière textile revêtue, sur l'une au moins de ses faces, d'une couche d'élastomère, de préférence inférieure à 40 g/m2, notamment comprise entre 5 et 40 g/m2- 29. Procédé selon la revendication 28, caractérisée en ce que l'enduction est réalisée par racle ou par foulardage. 30. Produit susceptible d'être obtenu par le procédé selon la revendication 28 ou 29.